(57)【要約】      （修正有）【課題】クロム酸塩系防錆顔料を使用することなく、端面耐食性に優れた被覆めっき鋼板の提供。【解決手段】鋼板２と、鋼板２を覆い、かつ、アルミニウム及び亜鉛を含有するめっき層３と、めっき層３を覆い、かつ、主成分が五酸化バナジウムである防錆顔料を含む被覆層４と、被覆層４を覆う上塗層５を更に含む塗装めっき鋼板１。【選択図】図１
2020084245.tif 000002
【特許請求の範囲】
【請求項１】
鋼板と、
前記鋼板を覆い、かつ、アルミニウム及び亜鉛を含有するめっき層と、
前記めっき層を覆い、かつ、主成分が五酸化バナジウムである防錆顔料を含む被覆層と、を含む、
被覆めっき鋼板。
【請求項２】
前記被覆層は、前記防錆顔料を４重量％以上３０重量％以下の割合で含む被覆塗料の硬化物である、
請求項１に記載の被覆めっき鋼板。
【請求項３】
前記被覆塗料は、水酸基を有するポリエステル樹脂及びブロックイソシアネート化合物を含む、
請求項２に記載の被覆めっき鋼板。
【請求項４】
前記被覆塗料は、エポキシ樹脂を含む、
請求項３に記載の被覆めっき鋼板。
【請求項５】
前記被覆塗料全量に対する前記エポキシ樹脂の割合は、５重量％以上１０重量％以下である、
請求項４に記載の被覆めっき鋼板。
【請求項６】
前記防錆顔料が、シランカップリング剤で処理されている、
請求項１から５のいずれか一項に記載の被覆めっき鋼板。
【請求項７】
前記被覆塗料が、液状防錆剤を更に含む、
請求項１から６のいずれか一項に記載の被覆めっき鋼板。
【請求項８】
前記被覆層の厚みが、５μｍ以上５０μｍ以下である、
請求項１から７のいずれか一項に記載の被覆めっき鋼板。
【請求項９】
前記被覆層を覆う上塗層を更に含む、
請求項１から８のいずれか一項に記載の被覆めっき鋼板。
【発明の詳細な説明】
【技術分野】
【０００１】
本開示は、一般には被覆めっき鋼板に関し、詳細には、めっき層と、このめっき層を覆う被覆層とを備える被覆めっき鋼板に関する。
【背景技術】
【０００２】
従来、めっき鋼板のめっき層上に被覆層が設けられた被覆めっき鋼板が知られている。この被覆めっき鋼板が切断されることで露出する端面の耐食性（端面耐食性）を向上させるために、被覆層に防錆顔料を含有させることが行われている。
【０００３】
例えば特許文献１には、めっき鋼板の少なくとも片面に、クロム酸塩系防錆顔料を含有する第一塗膜層と、第一塗膜層上に形成された第二塗膜層とを有する塗装鋼板が開示されている。特許文献１の塗装鋼板では、クロム酸塩系防錆顔料に由来するクロム酸イオンが、端面から溶出するため、端面の耐食性を向上させることができる。
【先行技術文献】
【特許文献】
【０００４】
【特許文献１】特開２０００−１８５２５９号公報
【発明の概要】
【発明が解決しようとする課題】
【０００５】
しかし、地球環境への負荷を低減するために、クロム酸塩系防錆顔料の使用量を低減することが求められている。このため、クロム酸塩系防錆顔料を使用することなく、被覆めっき鋼板の端面耐食性を向上させることが求められている。
【０００６】
本開示の目的は、クロム酸塩系防錆顔料を使用することなく、端面耐食性に優れた被覆めっき鋼板を提供することにある。
【課題を解決するための手段】
【０００７】
本開示に係る被覆めっき鋼板は、鋼板と、前記鋼板を覆い、かつ、アルミニウム及び亜鉛を含有するめっき層と、前記めっき層を覆う被覆層と、を含み、前記被覆層は、主成分が五酸化バナジウムである防錆顔料を含む。
【発明の効果】
【０００８】
本開示によると、端面耐食性に優れた被覆めっき鋼板を提供することができる。
【図面の簡単な説明】
【０００９】
【図１】本開示の一態様に係る塗装めっき鋼板を示す概略の断面図である。
【発明を実施するための形態】
【００１０】
１．本開示の概要
本実施形態に係る被覆めっき鋼板１は、図１に示すように、鋼板２と、鋼板２を覆い、かつ、アルミニウム及び亜鉛を含有するめっき層３と、めっき層３を覆う被覆層４と、を含む。被覆層４は、主成分が五酸化バナジウムである防錆顔料を含む。
【００１１】
本実施形態では、被覆層４に含まれる防錆顔料の主成分が、五酸化バナジウムであることにより、端面耐食性が優れた被覆めっき鋼板１を得られる。
【００１２】
２．詳細
以下、本実施形態の被覆めっき鋼板１の構成を更に詳しく説明する。図１に示す被覆めっき鋼板１は、鋼板２と、鋼板２を覆うめっき層３と、めっき層３を覆う被覆層４を含む。さらに被覆めっき鋼板１は、被覆層４を覆う上塗層５を含んでもよい。
【００１３】
２−１．鋼板
鋼板２は、特に限定されない。鋼板２は、例えば、低炭素鋼板、高炭素鋼板、または高張力鋼板である。
【００１４】
２−２．めっき層
めっき層３は、上述の通り、鋼板２を覆っている。めっき層３を作製する方法は、例えば溶融めっき法を採用できる。
【００１５】
めっき層３は、アルミニウム及び亜鉛を含有している。めっき層３は、アルミニウム及び亜鉛以外の成分を更に含有していてもよい。めっき層３は、例えば、マグネシウム及びケイ素のうち一方又は両方の成分を含有してもよい。めっき層３は、ストロンチウム、鉄、アルカリ土類元素、スカンジウム、イットリウム、ランタノイド元素、チタン、及びホウ素からなる群から選択される一種以上の成分を含有してもよい。アルカリ土類元素の例には、ベリリウム、カルシウム、バリウム、及びラジウムが含まれる。ランタノイド元素の例には、ランタン、セリウム、プラセオジム、ネオジム、プロメチウム、サマリウム、及びユウロピウムが含まれる。めっき層３は、これらの成分のうち一種以上を含んでもよい。めっき層３は、クロムを含有してもよく、含有しなくてもよい。
【００１６】
めっき層３に含まれるアルミニウムの量は、好ましくは２５質量％以上７５質量％以下であり、より好ましくは４５質量％以上６５質量％以下である。
【００１７】
めっき層３がマグネシウムを含む場合、めっき層３に含まれるマグネシウムの量は、好ましくは０．５質量％以上１０質量％以下であり、より好ましくは１質量％以上３質量％以下である。この場合、被覆めっき鋼板１の端面耐食性を向上させることができる。
【００１８】
めっき層３がケイ素を含む場合、めっき層３に含まれるアルミニウムの量に対するケイ素の量は、好ましくは０．５質量％以上１０質量％以下であり、より好ましくは１．０質量％以上５．０質量％以下である。
【００１９】
２−３．被覆層
被覆層４は、上述の通り、めっき層３を覆っている。本実施形態では、被覆層４はめっき層３に直接接触している。本実施形態の被覆層４は、被覆塗料の硬化物である。
【００２０】
本実施形態の被覆塗料は、防錆顔料（Ａ）及び樹脂成分（Ｂ）を含有する。被覆塗料は、防錆顔料（Ａ）及び樹脂成分（Ｂ）以外の成分（以下、成分（Ｃ）ともいう）を含有してもよい。
【００２１】
（１）防錆顔料（Ａ）
被覆塗料が防錆顔料（Ａ）を含有するために、被覆塗料の硬化物である被覆層４も防錆顔料（Ａ）を含有する。これにより、被覆めっき鋼板１の端面耐食性を向上させることができる。
【００２２】
本実施形態では、防錆顔料（Ａ）の主成分が、五酸化バナジウムである。なお、ここでいう主成分とは、防錆顔料（Ａ）全量に対する割合が７０％以上の成分を意味する。このため、防錆顔料（Ａ）全量に対する五酸化バナジウムの割合は７０％以上である。防錆顔料（Ａ）全量に対する五酸化バナジウムの割合は、８０％以上であることが好ましく、９０％以上であることがより好ましく、１００％であることが特に好ましい。防錆顔料（Ａ）において、五酸化バナジウムの割合が７０％未満である場合、すなわち防錆顔料（Ａ）の主成分が五酸化バナジウムでない場合には、被覆めっき鋼板１の端面耐食性を十分に確保することができないことがある。これに対して、防錆顔料（Ａ）の主成分を五酸化バナジウムとし、防錆顔料（Ａ）中の五酸化バナジウムの割合を大きくすることで、被覆めっき鋼板１の端面耐食性を十分に確保することができる。
【００２３】
本実施形態では、防錆顔料（Ａ）が五酸化バナジウムのみを含むことも好ましい。この場合、被覆めっき鋼板１の端面耐食性を特に向上させることができる。
【００２４】
防錆顔料（Ａ）として含まれる五酸化バナジウムの平均粒子径は、１５μｍ以下であればよく、１０〜１５μｍであることが好ましい。この場合、被覆層４の付着性を安定化することができ、被覆層４の剥離とエナメルヘアの発生を抑制することができる。なお、五酸化バナジウムの平均粒子径は、レーザー回折・散乱法による粒度分布の測定値から算出される体積基準のメディアン径であり、市販のレーザー回折・散乱式粒度分布測定装置を用いて得られる。
【００２５】
防錆顔料（Ａ）は、五酸化バナジウム以外の成分を含有してもよい。防錆顔料（Ａ）は、例えばバナジウム化合物を含有することができる。バナジウム化合物の例には、メタバナジン酸、バナジン酸カルシウム、バナジン酸マグネシウム、メタバナジン酸アンモニウム、オキシ三塩化バナジウム、三酸化バナジウム、二酸化バナジウム、オキシ硫酸バナジウム、バナジウムオキシアセチルアセトネート、バナジウムアセチルアセトネート、三塩化バナジウム等が含まれる。また防錆顔料（Ａ）は、例えば、公知のクロメートフリー系防錆顔料を含有することができる。クロメートフリー系防錆顔料の例には、リン酸亜鉛、リン酸鉄、リン酸アルミニウム、リン酸マグネシウムなどのリン酸系防錆顔料；モリブデン酸亜鉛、モリブデン酸カルシウム、モリブデン酸アルミニウム、モリブデン酸バリウムなどのモリブデン酸系防衛顔料；水分散性シリカ、フュームドシリカなどの微粒シリカなどが含まれる。
【００２６】
防錆顔料（Ａ）は、シランカップリング剤で表面処理が行われていてもよい。すなわち防錆顔料（Ａ）は、シランカップリング剤で処理されていてもよい。この場合、被覆金属板１を切断した際に、被覆層４由来の屑（エナメルヘアー）の発生量を低減することができる。
【００２７】
被覆塗料全量の重量に対する防錆顔料（Ａ）の重量の割合（ＰＷＣ：Pigment Weight Concentration）は、４重量％以上３０重量％以下であることが好ましい。すなわち、被覆塗料は、４重量％以上３０重量％以下の割合で防錆顔料（Ａ）を含有することが好ましい。この場合、被覆めっき鋼板１の端面耐食性を効果的に向上させることができる。
【００２８】
（２）樹脂成分（Ｂ）
樹脂成分（Ｂ）は、めっき鋼板のプライマー塗料に配合される任意の樹脂を含有することができ、特に被覆塗料から形成される被覆層４を厚膜化可能な樹脂を含有することが好ましい。このため、樹脂成分（Ｂ）は、ポリエステルイソシアネート系樹脂（Ｂ１）又はアミン−イソシアネート系樹脂（Ｂ３）を含有することができる。樹脂成分（Ｂ）は、ポリエステルイソシアネート系樹脂（Ｂ１）を含有することが特に好ましい。樹脂成分（Ｂ）がポリエステルイソシアネート系樹脂（Ｂ１）を含有する場合、樹脂成分（Ｂ）はエポキシ樹脂（Ｂ２）を含有することが好ましい。
【００２９】
（ｉ）ポリエステル−イソシアネート系樹脂（Ｂ１）
ポリエステル−イソシアネート系樹脂（Ｂ１）は、水酸基を有するポリエステル樹脂（ｂ１）（以下、ポリエステル樹脂（ｂ１）ともいう）及びブロックイソシアネート化合物（ｂ２）を含有する。
【００３０】
ポリエステル樹脂（ｂ１）は、例えば、多価カルボン酸、もしくはそのエステル形成誘導体と、多価アルコ−ル、もしくはそのエステル形成誘導体と、を縮重合させることによって、製造され得る。
【００３１】
多価カルボン酸は、例えば、テレフタル酸、イソフタル酸、フタル酸、ナフタレンジカルボン酸、ジフェニルジカルボン酸、コハク酸、グルタル酸、アジピン酸、アゼライン酸、セバシン酸、ドデカンジオン酸、１，４−シクロヘキサンジカルボン酸、及び無水トリメリット酸等からなる群から選択される一種以上を含有することができる。多価カルボン酸のエステル形成誘導体の例には、カルボン酸無水物、カルボン酸塩化物などが含まれる。
【００３２】
多価アルコールは、例えば、エチレングリコ−ル、プロパンギオ−ル、ブタンジオ−ル、ペンタンジオ−ル、ジエチレングリコ−ル、トリエチレングリコ−ル、ネオペンチルグリコ−ル、１，４−シクロヘキサンジメタノ−ル、ペンタエリスリト−ル、ヒドロキノン、スチレングリコ−ル、及びグリセリンからなる群から選択される一種以上を含有することができる。
【００３３】
ポリエステル樹脂（ｂ１）は、めっき鋼板の塗装に使用されるポリエステル樹脂塗料に配合される市販品のポリエステル樹脂であってもよい。市販品のポリエステル樹脂の例には、ＤＩＣ製の品番Ｂｅｃｏｌｉｔｅ  ＧＳ−１５、荒川化学製のアラキード７０３６等が含まれ得る。
【００３４】
ポリエステル樹脂（ｂ１）の数平均分子量は、１０００以上１００００以下であることが好ましい。ポリエステル樹脂（ｂ１）の数平均分子量が１０００以上であることにより、被覆塗料から形成される被覆層４の加工性を向上させることができる。ポリエステル樹脂（ｂ１）の数平均分子量が１００００以下であることにより、被覆塗料から形成される被覆層４の耐候性を向上させることができる。なお、ポリエステル樹脂（ｂ１）の数平均分子量は、ゲルパ−ミッションクロマトグラフィ−により、標準ポリスチレンの検量線を使用して測定することができる。
【００３５】
ポリエステル樹脂（ｂ１）の水酸基当量は、５００ｇ／ｅｑ以上２０００ｇ／ｅｑ以下であることが好ましい。この場合、後述のブロックイソシアネート化合物（ｂ２）由来のイソシアネート基（−ＮＣＯ）と、ポリエステル樹脂（ｂ１）由来の水酸基（−ＯＨ）との反応によって、効果的にウレタン結合（−ＮＨＣＯＯ−）を形成することができる。これにより、被覆塗料から形成される被覆層４の耐傷付性を向上させることができる。
【００３６】
被覆塗料に対するポリエステル樹脂（ｂ１）の割合は、１０重量％以上５０重量％以下であることが好ましい。この場合、被覆塗料の塗装作業性能を向上させることができる。
【００３７】
ブロックイソシアネート化合物（ｂ２）は、例えば、ポリイソシアネートのイソシアネート基を、ブロック剤と反応させることによって、製造され得る。このようなブロックイソシアネート化合物（ｂ２）を用いることにより、被覆塗料を一液型にすることができる。ポリイソシアネートとブロック剤とは公知の方法によって反応させることができる。
【００３８】
ポリイソシアネートは、ヘキサメチレンジイソシアネート、イソホロンジイソシアネート、キシリレンジイソシアネート、水素添加ジフェニルメタンジイソシアネートなどの脂肪族系ポリイソシアネート、トリレンジイソシアネート、ジフェニルメタンジイソシアネート、ポリメチレンポリフェニルポリイソシアネート、ナフタレンジイソシアネート、トリジンジイソシアネートなどの芳香族系ポリイソシアネート、及び水素添加ジフェニルメタンジイソシアネート等からなる群から選択される一種以上を含有することができる。ポリイソシアネートは、ブロック剤との反応性に優れた芳香族系ポリイソシアネートを含むことが好ましい。またポリイソシアネートは、ポリエステル樹脂（Ｂ）由来の水酸基と反応する際に三次元的網目構造を形成しやすい多官能イソシアネートを含むことが好ましい。ポリイソシアネートは、プレポリマー、アダクト、イソシアヌレート体、ビウレット体を含んでいてもよい。
【００３９】
ブロック剤は、例えば、活性メチレン系ブロック剤、アミン系ブロック剤、オキシム系ブロック剤、及びカプロラクタム系ブロック剤からなる群から選択される一種以上を含有することができる。
【００４０】
ブロックイソシアネート化合物（ｂ２）として、市販品を使用してもよい。市販品のブロックイソシアネートの例には、昭和電工製の品番カレンズＭＯＩ−ＢＭ、ＢＡＸＥＮＤＥＮ社製の品番ＴＲＩＸＥＮＥＢＩ７９５０、及び品番ＴＲＩＸＥＮＥ  ＢＩ７９５１等が含まれ得る。
【００４１】
ブロックイソシアネート化合物（ｂ２）の加熱によって、ブロック剤が乖離して、イソシアネート基（−ＮＣＯ）が形成される。このイソシアネート基（−ＮＣＯ）と、ポリエステル樹脂（Ｂ）由来の水酸基（ＯＨ）とが反応することにより、ウレタン結合（−ＮＨＣＯＯ−）を形成することができる。特にブロックイソシアネートを製造する際に使用されるポリイソシアネートが多官能イソシアネートであることにより、三次元的な網目架橋構造を形成することができる。このため、ポリエステル樹脂（ｂ１）とブロックイソシアネート化合物（ｂ２）との反応により、被覆塗料から形成される被覆層４を厚膜化することができ、被覆層４の耐傷付性を向上させることができる。また被覆塗料にブロックイソシアネート化合物（ｂ１）及びポリエステル樹脂（ｂ２）の反応物が含まれることにより、被覆層４の耐薬品性も向上させることができる。またイソシアネート基と水酸基との反応で形成されるウレタン結合は、エーテル結合、エステル結合等の化学結合と比べて、凝集エネルギーが高い。このため、被覆塗料にポリエステル樹脂（ｂ１）とブロックイソシアネート化合物（ｂ２）との反応物が含まれることにより、被覆層４の弾性を向上させることができ、被覆めっき鋼板１の折り曲げ加工性を向上させることができる。
【００４２】
ブロックイソシアネート化合物（ｂ２）は、ポリエステル樹脂（ｂ１）由来の水酸基（−ＯＨ）に対する、ブロックイソシアネート化合物（ｂ２）由来のイソシアネート基（−ＮＣＯ）の当量比（イソシアネート基／水酸基、ＮＣＯ／ＯＨ）が０．５／１以上２／１以下となるように、被覆塗料に配合されることが好ましい。この場合、被覆塗料から形成される被覆層４の耐候性と加工性とを効果的に向上させることができる。
【００４３】
ブロックイソシアネート化合物（ｂ２）の数平均分子量は、１０００以上１００００以下であることが好ましい。この場合、被覆塗料から形成される被覆層４に適度な加工性を付与することができる。
【００４４】
（ｉｉ）エポキシ樹脂（Ｂ２）
上述の通り、樹脂成分（Ｂ）がポリエステル−イソシアネート系樹脂（Ｂ１）を含有する場合、樹脂成分（Ｂ）はエポキシ樹脂（Ｂ２）を含有することが好ましい。この場合、被覆塗料から形成される被覆層４とめっき層３との密着性を向上させることができる。
【００４５】
エポキシ樹脂（Ｂ２）は、塗装鋼板の製造に使用されるエポキシ樹脂系塗料に配合されるエポキシ樹脂を含むことができる。エポキシ樹脂の例には、ビスフェノールＡ型エポキシ樹脂、ビスフェノールＦ型エポキシ樹脂、クレゾールノボラック型エポキシ樹脂、フェノールノボラック型エポキシ樹脂、ビスフェノールＡ−ノボラック型エポキシ樹脂、ナフタレン型エポキシ樹脂、ビフェニル型エポキシ樹脂、ビフェニルアラルキル型エポキシ樹脂、脂環式エポキシ樹脂等が含まれる。エポキシ樹脂（Ｂ２）は、これらのエポキシ樹脂のうち一種以上を含むことができる。被覆塗料がエポキシ樹脂（Ｂ２）を含むことにより、被覆塗料から形成される被覆層４のめっき層３に対する密着性を向上させることができる。エポキシ樹脂（Ｂ２）の数平均分子量は、特に限定されないが、例えば、１００以上５０００以下であることが好ましい。
【００４６】
被覆塗料に対するエポキシ樹脂（Ｂ２）の割合は、５重量％以上１０重量％以下であることが好ましい。この場合、被覆塗料から形成される被覆層４とめっき層３との密着性を効果的に向上させることができる。
【００４７】
（ｉｉｉ）アミン−イソシアネート系樹脂（Ｂ３）
アミン−イソシアネート系樹脂（Ｂ３）は、ポリアミン樹脂（ｂ３）及びブロックイソシアネート化合物（ｂ４）を含有する。
【００４８】
ポリアミン樹脂（ｂ３）は、脂肪族ポリアミン、脂環式ポリアミン、及び芳香族ポリアミンからなる群から選択される一種以上を含有することができる。ポリアミン（ｂ１）は、特に脂環式ポリアミンを含有することが好ましい。脂環式ポリアミンの例には、１−シクロヘキシルアミノ−３−アミノプロパン、ジアミノシクロヘキサン類、ビス(4−アミノシクロヘキシル) メタン、ビス(4−アミノシクロヘキシル)スルホン、３，３'−ジメチル−４，４’−ジアミノジシクロヘキシルメタン、イソホロンジアミン等が含まれる。ポリアミン樹脂（ｂ３）はこれらの脂環式ポリアミンのうち一種以上を含有することができる。ポリアミン樹脂（ｂ３）は、３，３’−ジメチル−４，４'−ジアミノジシクロヘキシルメタンを含有することが特に好ましい。ポリアミン樹脂（ｂ３）は、二種以上の成分を含有していてもよい。
【００４９】
ブロックイソシアネート化合物（ｂ４）は、上述のブロックイソシアネート化合物（ｂ３）と同様の成分を使用することができる。
【００５０】
このため、ブロックイソシアネート化合物（ｂ４）の加熱によって、ブロック剤が乖離して、イソシアネート基（−ＮＣＯ）が形成される。このイソシアネート基（−ＮＣＯ）と、ポリアミン樹脂（ｂ３）由来のアミン基（−ＮＨ２）とが反応することにより、尿素結合（−ＮＨＣＯＮＨ−）を形成することができる。このため、ポリアミン樹脂（ｂ３）とブロックイソシアネート化合物（ｂ４）との反応によって、被覆塗料から形成される被覆層４を厚膜化することができ、被覆層４の耐傷付性を向上させることができる。
【００５１】
ポリアミン樹脂（ｂ３）とブロックイソシアネート化合物（ｂ４）は、アミン基に対するイソシアネート基の当量比（イソシアネート基／アミン基、ＮＣＯ／ＮＨ２）が、０．６以上２．０以下となるように被覆塗料に配合されることが好ましく、０．８以上１．２以下となるように被覆塗料に配合されることが好ましい。
【００５２】
尚、被覆塗料がアミン−イソシアネート系樹脂（Ｂ３）を含有する場合、被覆塗料にはエポキシ樹脂（Ｂ３）を配合しない方がよい。これは、アミン−イソシアネート系樹脂（Ｂ３）に含まれるポリアミン樹脂（ｂ３）とエポキシ樹脂（Ｂ２）との反応によって、被覆塗料がゲル化することがあるためである。
【００５３】
（３）成分（Ｃ）
被覆塗料は、上述の通り、防錆顔料（Ａ）及び樹脂成分（Ｂ）以外の成分である成分（Ｃ）を含有することができる。成分（Ｃ）には、液状防錆剤、溶剤、添加剤等が含まれる。
【００５４】
被覆塗料は、成分（Ｃ）として、更に液状防錆剤を含むことも好ましい。この場合、被覆めっき鋼板１の端面耐食性を向上させることができる。液状防錆剤の例には、共栄社化学製の品番ラスミンＡ、ＫＩＮＧ  ＩＮＤＵＳＴＲＹ製の品番ＮＡＣＯＲＲ  １１５１、及び品番ＮＡＣＯＲＲ  １３５１等が含まれる。被覆塗料に対する液状防錆剤の割合は、０．１重量％以上５．０重量％以下であることが好ましい。この場合、被覆めっき鋼板１の端面耐食性を効果的に向上させることができる。
【００５５】
被覆塗料は、成分（Ｃ）として、溶剤を含むことも好ましい。この場合、被覆塗料の塗布性を向上させることができ、被覆層４を形成しやすくなる。溶剤の例には、水；トルエン、キシレンなどの炭化水素系；酢酸エチル、酢酸ブチルなどのエステル系溶剤；セロソルブ類などのエチル系溶剤；メチルイソブチルケトン、メチルエチルケトン、イソホロン、シクロヘキサノンなどのケトン系溶剤が含まれる。被覆塗料は、これらの溶剤のうち一種以上の成分を含有できる。
【００５６】
被覆塗料は、成分（Ｃ）として、添加剤を含んでいてもよい。添加剤の例には、消泡剤、顔料分散剤、タレ防止剤、レベリング剤、シランカップリング剤、体質顔料が含まれる。体質顔料の例には、シリカ、アルミナ、タルク、炭酸カルシウム、チタニアが含まれる。被覆塗料は、これの添加剤のうち一種以上の成分を含有できる。
【００５７】
（４）被覆層の作製
被覆塗料は、防錆顔料（Ａ）と、樹脂成分（Ｂ）と、必要に応じて成分（Ｃ）とを混合することによって作製され得る。
【００５８】
被覆層４は、例えば、めっき層３上に被覆塗料を塗布した後、加熱硬化させることで作製することができる。めっき層３上に被覆塗料を塗布する方法としては、ロールコート、カーテンフローコート、スプレー塗装などの適宜の塗布方法が採用され得る。被覆塗料の加熱温度は、１９０℃以上２５０℃以下であることが好ましい。被覆塗料の塗膜の加熱時間は４０秒以上１２０秒以下であることが好ましい。
【００５９】
このようにして作製された被覆層４には、五酸化バナジウムを主成分とする防錆顔料（Ａ）が含まれるため、被覆めっき鋼板１の端面耐食性を向上させることができる。これは、被覆めっき鋼板１の端面から溶出したバナジウムが、インヒビター（腐食抑制物質）としてエッジクリープの進行を抑制するためと考えられる。
【００６０】
また被覆層４の作製に用いられる被覆塗料に、樹脂成分（Ｂ）として、ポリエステル−イソシアネート系樹脂（Ｂ１）、或いは、アミン−イソシアネート系樹脂（Ｂ３）が含まれることにより、被覆層４を厚膜化することができ、被覆めっき鋼板１の耐傷付性及び耐薬品性を向上させることができる。さらに、被覆めっき鋼板１の折り曲げ加工性を向上させることができる。
【００６１】
また被覆層４の作製に用いられる被覆塗料に、樹脂成分（Ｂ）として、エポキシ樹脂（Ｂ３）が含まれることにより、めっき層３と被覆層４との密着性を向上させることができる。
【００６２】
被覆塗料から作製された被覆層４の厚みは、５μｍ以上５０μｍ以下であることが好ましい。被覆層４の厚みが５μｍ以上であることにより、被覆めっき鋼板１の端面耐食性及び防錆性を確保することができる。また汎用のプライマー塗料をロールコート等の方法で塗布する場合、塗膜の乾燥工程において、塗膜に含まれる有機溶剤のガス化により、塗膜にクレータ状の欠陥（ワキともいう）が発生することがある。塗膜の厚みを大きくすることで、防錆性を向上させることができるが、汎用のプライマー塗料の塗膜の厚みの大きくすると、ワキが発生しやすい傾向があり、その厚みを大きくすることが難しかった。これに対して、本実施形態の被覆塗料は、ワキが発生しにくいため、被覆層４の厚みの上限値を５０μｍにすることができる。これにより、被覆めっき鋼板１の端面耐食性及び防錆性を向上させやすい。被覆層４の厚みは、好ましくは１０〜４０μｍであり、より好ましくは１５〜３５μｍであり、特に好ましくは２０〜３０μｍである。この場合、被覆めっき鋼板１の端面耐食性及び防錆性を効果的に向上させることができる。
【００６３】
２−４．上塗層
上塗層５は、上述の通り、被覆層４を覆っている。本実施形態の上塗層５は、被覆層４に直接接触している。すなわち、被覆層４は、めっき層３と上塗層５との間に介在しており、プライマー層として機能することができる。このため、被覆層４は、めっき層３を隠蔽することができる。
【００６４】
上塗層５は、上塗塗料の硬化物である。上塗塗料としては、塗装めっき鋼板の上塗層の形成に用いられる塗料を特に制限なく使用することができる。
【００６５】
上塗層５は、被覆層４上に上塗塗料を塗布して塗膜を形成し、この塗膜を硬化させることによって形成することができる。上塗塗料が熱硬化性樹脂を含む場合には、上塗塗料の塗膜を加熱によって硬化させることにより、上塗層５を形成することができる。上塗塗料が光硬化性樹脂を含む場合には、上塗塗料の塗膜に光を照射して硬化させることにより、上塗層５を形成することができる。
【００６６】
２−５．塗装めっき鋼板
上記の通り、鋼板２を覆うめっき層３上に被覆層４を設け、更に被覆層４上に上塗層５を設けることにより、本実施形態の塗装めっき鋼板１を作製することができる。
【００６７】
２−６．変形例
塗装めっき鋼板１の構成は、上述の構成に限定されない。
【００６８】
例えば図１には、鋼板２の一面上に設けられためっき層３、被覆層４、及び上塗層５が示されているが、鋼板２の他面上にも、めっき層３、被覆層４、及び上塗層５が設けられていてもよい。すなわち、鋼板２の両面に、めっき層３、被覆層４、及び上塗層５が設けられていてもよい。
【００６９】
例えば塗装めっき鋼板１が、鋼板２、めっき層３、及び被覆層４のみを含み、上塗層５を含んでいなくてもよい。例えば、鋼板２の一面上にめっき層３及び被覆層４が設けられ、かつ、鋼板２の他面上にめっき層３及び被覆層４が設けられていてもよい。
【００７０】
例えば塗装めっき鋼板１が、鋼板２、めっき層３、被覆層４、及び上塗層５以外の層を備えていてもよい。例えば、めっき層３と被覆層４との間に、めっき層３の化成処理によって作製される化成処理皮膜が設けられていてもよい。例えば鋼板２とめっき層３との間に合金層が設けられていてもよい。例えば被覆層４と上塗層５との間に、上塗層５とは異なる層が設けられていてもよい。例えば上塗層５上に、一層以上の層が設けられていてもよい。
【実施例】
【００７１】
以下、本開示を実施例によって具体的に説明する。
【００７２】
（実施例１から２２、比較例１、２）
鋼板及びめっき層を備えるめっき鋼板として、「ガルバリウム鋼板（登録商標）」（日鉄住金鋼板株式会社製、板厚：０．８ｍｍ、両面めっき付着量：１５０ｇ／ｍ２、以下ＧＬともいう）を用意した。
【００７３】
下記の表１、２に示す組成を有する被覆塗料を用意した。
【００７４】
めっき層上に、バーコーターで被覆塗料を塗布して塗膜を形成した。この塗膜を、最高到達温度２１６℃になるように６０秒間加熱することで塗膜を硬化させて厚み２５μｍの被覆層を形成した。
【００７５】
このようにして、実施例１から１９、比較例１、２の被覆めっき鋼板を作成した。
【００７６】
（実施例２３〜４３、比較例３）
鋼板及びめっき層を備えるめっき鋼板として、「エスジーエル（登録商標）」（日鉄住金鋼板株式会社製、板厚：０．５ｍｍ、両面めっき付着量：１５０ｇ／ｍ２、以下、ＳＧＬともいう）を用意した。
【００７７】
下記の表３、４に示す組成を有する下塗塗料及び上塗塗料を用意した。
【００７８】
めっき層上に、バーコーターで被覆塗料を塗布して塗膜を形成した。この塗膜を、最高到達温度２１６℃になるように６０秒間加熱することで塗膜を硬化させて厚み２５μｍの被覆層を形成した。
【００７９】
このようにして、実施例２０から４１、比較例３、４の被覆めっき鋼板を作成した。
【００８０】
なお、表１〜４に記載されている被覆塗料に含まれる各成分の詳細は、以下の通りである。
・ポリエステル−イソシアネート樹脂：ポリエステル樹脂とブロックイソシアネートの混合物（イソシアネート基と水酸基の当量比（ＮＣＯ／ＯＨ）：０．５〜１．５／１）。
・アミン−イソシアネート樹脂：ポリアミンとブロックイソシアネートの混合物（イソシアネート基とアミン基の当量比（ＮＣＯ／ＮＨ２）：０．８〜１．２／１）。
・エポキシ樹脂：ビスフェノールＡ型エポキシ樹脂（数平均分子量５００〜１０００）。
・五酸化バナジウム：新興科学製の品番ＦＦ−Ｊ（平均粒径：１０μｍ）。
・五酸化バナジウム（シラン処理）：新興科学製の品番ＦＦ−Ｊ（平均粒径：１０μｍ）をシランカップリング剤(ＢＲＢ社製の品番Ｓｉｌａｎｉｌ４４２で処理したもの。
・リン酸カルシウム：東邦顔料製の品番ＮＰ−５３０（平均粒径：１５μｍ）。
・モリブデン酸亜鉛：カナヱ工業製ＺＮＦ０８ＰＢ（平均粒径：１０μｍ、必要に応じて乳鉢で粉砕）。
・ストロンチウムクロメート：純正化学製のクロム酸ストロンチウム（平均粒径：１０μｍ）。
・液状防錆剤Ａ：共栄社化学製の品番ラスミンＡ。
・液状防錆剤Ｂ：Ｂｏｒｃｈｅｓ製の品名Ａｄｄｉｔｉｖｅ  ＴＩ。
・液状防錆剤Ｃ：ＫＩＮＧ  ＩＮＤＵＳＴＲＹ製の品番ＮＡＣＯＲＲ  １１５１。
【００８１】
（評価）
（１）端面耐食性
実施例１から４３、比較例１から３の被覆めっき鋼板を切断して、平面視７０ｍｍ×１５０ｍｍの寸法のサンプルを切り出した。このサンプルの短辺（長さ７０ｍｍの辺）の端面をシールして、端面耐食性評価用サンプルを得た。このサンプルを用いて、複合サイクル試験（ＣＣＴ）を実施し、端面耐食性を評価した。具体的には、複合サイクル試験（ＣＣＴ）は、ＳＳＴ（５％ＮａＣｌ塩水噴霧：３５℃；２時間）、乾燥（６０℃、４時間）及び湿潤（恒温湿潤：５０℃、９５％ＲＨ；２時間）を１サイクルとして、１２０サイクル実施した。試験後のサンプルの端面に生じた白錆の長さ（ｍｍ）を測定して、その結果を以下の基準で評価した。端面耐食性の評価結果を表１〜４に示す。
Ａ：白錆の長さが２ｍｍ未満
Ｂ：白錆の長さが２ｍｍ以上５ｍｍ未満
Ｃ：白錆の長さが５ｍｍ以上１０ｍｍ未満
Ｄ：白錆の長さが１０ｍｍ以上
【００８２】
（２）密着性
実施例１から４３、比較例１から３の被覆めっき鋼板を、端部から５cm程度でカットし、被覆層由来の糸状の屑（エナメルヘア）の有無を確認した。その結果を以下の基準で評価した。密着性の評価結果を表１〜４に示す。
Ａ：被覆層由来の糸状の屑（エナメルヘア）が発生しておらず、被覆層の浮きも発生していない。
Ｂ：被覆層由来の糸状の屑（エナメルヘア）が発生していない。
【００８３】
（３）耐溶剤性
実施例１から４３、比較例１から３の被覆めっき鋼板に対し、キシレンで湿らせたガーゼで５０回ラビングし、塗膜を観察した。その結果を以下の基準で評価した。耐溶剤性の評価結果を表１〜４に示す。
Ａ：被覆層が残存していた。
Ｂ：被覆層が溶解してめっき層が露出していた。
【００８４】
【表１】
2020084245.tif 000003
【００８５】
【表２】
2020084245.tif 000004
【００８６】
【表３】
2020084245.tif 000005
【００８７】
【表４】
2020084245.tif 000006
【符号の説明】
【００８８】
１  被覆めっき鋼板
２  鋼板
３  めっき層
４  被覆層
５  上塗層
【図１】
2020084245.tif 000007